(57)【要約】      （修正有）【課題】電気特性に優れるとともに、いずれの使用条件下であってもフィルミングの発生及びそれに起因した黒点の発生を効果的に抑制することができる電子写真感光体及びそのような電子写真感光体を搭載した画像形成装置を提供する。【解決手段】基体上に、正孔輸送剤、電子輸送剤、電荷発生剤及び結着樹脂を含む感光層が設けられた電子写真感光体及びそれを用いた画像形成装置であって、正孔輸送剤が下記一般式（１）で表されるヒドラゾン化合物であるとともに、電子輸送剤が特定の構造を有する化合物である。2008197456.tif 000028（Ｒ1〜Ｒ4は、それぞれ独立しており、水素原子、置換または非置換の炭素数１〜２０のアルキル基等であり、Ａｒ1は、置換または非置換の炭素数６〜３０のアリール基等であり、繰り返し数ｎは０または１である。）【選択図】なし【特許請求の範囲】
【請求項１】
基体上に、正孔輸送剤、電子輸送剤、電荷発生剤及び結着樹脂を含む感光層が設けられた電子写真感光体であって、
前記正孔輸送剤が下記一般式（１）で表されるヒドラゾン化合物であるとともに、前記電子輸送剤が下記一般式（２）及び（３）、あるいはいずれか一方で表される化合物であることを特徴とする電子写真感光体。
【化１】
2008197456.tif 000024
（一般式（１）中、Ｒ1〜Ｒ4は、それぞれ独立しており、水素原子、置換または非置換の炭素数１〜２０のアルキル基、置換または非置換の炭素数１〜２０のアルコキシ基、置換または非置換の炭素数６〜３０のフェノキシ基、置換または非置換の炭素数７〜２０のアラルキル基であり、Ａｒ1は、置換または非置換の炭素数６〜３０のアリール基、置換または非置換の炭素数３〜３０の複素環基であり、繰り返し数ｎは０または１である。）
【化２】
2008197456.tif 000025
（一般式（２）中、Ｒ5〜Ｒ8は、それぞれ独立しており、水素原子、ハロゲン原子、置換または非置換の炭素数１〜２０のアルキル基、置換または非置換の炭素数１〜２０のアルコキシ基、置換または非置換の炭素数６〜３０のアリール基である。）
【化３】
2008197456.tif 000026
（一般式（３）中、Ｒ9〜Ｒ10は、それぞれ独立しており、水素原子、置換または非置換の炭素数１〜２０のアルキル基、置換または非置換の炭素数１〜２０のアルコキシ基、置換または非置換の炭素数６〜３０のアリール基、置換または非置換の炭素数６〜３０のシクロアルキル基、置換または非置換の炭素数７〜２０のアラルキル基であり、Ｒ11〜Ｒ15は、それぞれ独立しており、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数７〜２０のアラルキル基、置換または非置換の炭素数６〜３０のフェノキシ基、シアノ基、ニトロ基、あるいは２つ以上の基が結合して形成される複素環基である。）
【請求項２】
前記一般式（１）で表されるヒドラゾン化合物が、下記一般式（４）で表される化合物であることを特徴とする請求項１に記載の電子写真感光体。
【化４】
2008197456.tif 000027
（一般式（４）中、Ａｒ1は、置換または非置換の炭素数６〜３０のアリール基、置換または非置換の炭素数３〜３０の複素環基であり、繰り返し数ｎは０または１である。）
【請求項３】
前記感光層に含有される一般式（１）で表されるヒドラゾン化合物／一般式（２）及び（３）、あるいはいずれか一方で表される化合物の重量比を０．５〜５の範囲内の値とすることを特徴とする請求項１または２に記載の電子写真感光体。
【請求項４】
前記感光層が単層型感光層であるとともに、前記一般式（１）で表されるヒドラゾン化合物の含有量を、前記単層型感光層における結着樹脂１００重量部に対して３０〜１２０重量部の範囲内の値とすることを特徴とする請求項１〜３のいずれか一項に記載の電子写真感光体。
【請求項５】
前記一般式（２）及び（３）、あるいはいずれか一方で表される化合物の含有量を、前記単層型感光層における結着樹脂１００重量部に対して５〜７０重量部の範囲内の値とすることを特徴とする請求項４に記載の電子写真感光体。
【請求項６】
前記感光層が積層型感光層であるとともに、前記一般式（１）で表されるヒドラゾン化合物の含有量を、前記積層型感光層に含まれる電荷輸送層における結着樹脂１００重量部に対して３０〜１２０重量部の範囲内の値とすることを特徴とする請求項１〜３のいずれか一項に記載の電子写真感光体。
【請求項７】
前記一般式（２）及び（３）、あるいはいずれか一方で表される化合物の含有量を、前記電荷輸送層における結着樹脂１００重量部に対して５〜７０重量部の範囲内の値とすることを特徴とする請求項６に記載の電子写真感光体。
【請求項８】
前記感光層の接触角（測定温度：２５℃、測定試料：純水）を９５°以上の値とすることを特徴とする請求項１〜７のいずれか一項に記載の電子写真感光体。
【請求項９】
請求項１〜８のいずれか一項に記載の電子写真感光体を備えるとともに、当該電子写真感光体の周囲に、帯電手段、露光手段、現像手段及び転写手段をそれぞれ配置することを特徴とする画像形成装置。
【請求項１０】
前記現像手段が、現像同時クリーニング方式であることを特徴とする請求項９に記載の画像形成装置。
【発明の詳細な説明】
【技術分野】
【０００１】
本発明は電子写真感光体及び画像形成装置に関する。特に、電気特性に優れるとともに、いずれの使用条件下であっても、フィルミングの発生及びそれに起因した黒点の発生を効果的に抑制することができる電子写真感光体及びそのような電子写真感光体を搭載した画像形成装置に関する。
【背景技術】
【０００２】
従来、画像形成装置等に用いられる電子写真感光体として、結着樹脂、電荷発生剤、及び電荷輸送剤（正孔輸送剤、電子輸送剤）等からなる有機感光体（ＯＰＣ）が使用されている。かかる有機感光体は、従来の無機感光体に比べて、製造が容易であるとともに、感光体材料の選択肢が多様であることから、構造設計の自由度が高いという利点がある。
一方、かかる有機感光体において使用される電荷輸送剤は、電子写真感光体に対して所定の電気特性を付与すべく、優れた電荷移動速度を有する必要がある。
【０００３】
そこで、優れた電荷移動速度を有する正孔輸送剤として、下記一般式（２０）で表されるヒドラゾン化合物が開示されている（例えば、特許文献１）。
【０００４】
【化１】
2008197456.tif 000002
【０００５】
（一般式（２０）中、Ｒ16及びＲ17は置換されてもよいアリール基であり、Ｒ16とＲ17は直接もしくは連結基を介して結合してもよく、Ｒ18は水素原子、ハロゲン原子、アルキル基もしくは置換されていてもよいフェニル基であり、Ｒ19及びＲ20はアルキル基、アラルキル基もしくは置換されていてもよいアリール基であり、少なくとも一方は置換されていてもよいアリール基である。）
【０００６】
【特許文献１】特開平３−４８２５４号公報（特許請求の範囲）
【発明の開示】
【発明が解決しようとする課題】
【０００７】
しかしながら、特許文献１の正孔輸送剤は、確かに電荷移動速度には優れるものの、かかる正孔輸送剤を含有した感光層の表面特性が低下してしまうという問題が見られた。より具体的には、特許文献１の正孔輸送剤を含有させた場合、感光層の接触角が低下してしまうという問題が見られた。
その結果、特に、高温高湿環境下（例えば、温度：３５℃、湿度：８５％Ｒｈ）で、連続して画像形成を行った場合には、感光層表面に対して、紙粉や現像剤に含まれるケイ素化合物及びチタン化合物等が付着する現象、いわゆるフィルミングが発生しやすくなり、かかるフィルミングの発生に起因して黒点が発生しやすくなるという問題が見られた。
したがって、電気特性に優れるとともに、いずれの使用条件下であってもフィルミングの発生及びそれに起因した黒点の発生を効果的に抑制することができる電子写真感光体が求められていた。
【０００８】
そこで、本発明者らは、鋭意検討した結果、正孔輸送剤として、特定の構造を有するヒドラゾン化合物を用いるとともに、電子輸送剤として、特定の構造を有する化合物を用いることにより、これらの化合物の相乗効果で感光層の表面特性を効果的に向上させることができ、さらには、電子写真感光体の電気特性についても向上させることができることを見出し、本発明を完成させるに至った。
すなわち、本発明の目的は、電気特性に優れるとともに、いずれの使用条件下であっても、フィルミングの発生及びそれに起因した黒点の発生を効果的に抑制することができる電子写真感光体及びそのような電子写真感光体を搭載した画像形成装置を提供することにある。
【課題を解決するための手段】
【０００９】
本発明によれば、基体上に、正孔輸送剤、電子輸送剤、電荷発生剤及び結着樹脂を含む感光層が設けられた電子写真感光体であって、正孔輸送剤が下記一般式（１）で表されるヒドラゾン化合物であるとともに、電子輸送剤が下記一般式（２）及び（３）、あるいはいずれか一方で表される化合物であることを特徴とする電子写真感光体が提供され、上述した問題点を解決することができる。
【００１０】
【化２】
2008197456.tif 000003
【００１１】
（一般式（１）中、Ｒ1〜Ｒ4は、それぞれ独立しており、水素原子、置換または非置換の炭素数１〜２０のアルキル基、置換または非置換の炭素数１〜２０のアルコキシ基、置換または非置換の炭素数６〜３０のフェノキシ基、置換または非置換の炭素数７〜２０のアラルキル基であり、Ａｒ1は、置換または非置換の炭素数６〜３０のアリール基、置換または非置換の炭素数３〜３０の複素環基であり、繰り返し数ｎは０または１である。）
【００１２】
【化３】
2008197456.tif 000004
【００１３】
（一般式（２）中、Ｒ5〜Ｒ8は、それぞれ独立しており、水素原子、ハロゲン原子、置換または非置換の炭素数１〜２０のアルキル基、置換または非置換の炭素数１〜２０のアルコキシ基、置換または非置換の炭素数６〜３０のアリール基である。）
【００１４】
【化４】
2008197456.tif 000005
【００１５】
（一般式（３）中、Ｒ9〜Ｒ10は、それぞれ独立しており、水素原子、置換または非置換の炭素数１〜２０のアルキル基、置換または非置換の炭素数１〜２０のアルコキシ基、置換または非置換の炭素数６〜３０のアリール基、置換または非置換の炭素数６〜３０のシクロアルキル基、置換または非置換の炭素数７〜２０のアラルキル基であり、Ｒ11〜Ｒ15は、それぞれ独立しており、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数７〜２０のアラルキル基、置換または非置換の炭素数６〜３０のフェノキシ基、シアノ基、ニトロ基、あるいは２つ以上の基が結合して形成される複素環基である。）
【００１６】
すなわち、正孔輸送剤として一般式（１）で表されるヒドラゾン化合物を用いるとともに、電子輸送剤として一般式（２）または（３）で表される化合物を用いることによって、これらの化合物の相乗効果で感光層の表面特性を効果的に向上させることができ、さらには、電子写真感光体の電気特性についても向上させることができる。
したがって、電気特性に優れるとともに、いずれの使用条件下であっても、フィルミングの発生及びそれに起因した黒点の発生を効果的に抑制した電子写真感光体を得ることができる。
なお、一般式（１）〜（３）についての説明の記載中における置換基とは、ハロゲン原子、炭素数１〜６のアルキル基、炭素数１〜６のアルコキシ基、水酸基、シアノ基、アミノ基、ハロゲン化アルキル基を示す。
【００１７】
また、本発明の電子写真感光体を構成するにあたり、一般式（１）で表されるヒドラゾン化合物が、下記一般式（４）で表される化合物であることが好ましい。
【００１８】
【化５】
2008197456.tif 000006
【００１９】
（一般式（４）中、Ａｒ1は、置換または非置換の炭素数６〜３０のアリール基、置換または非置換の炭素数３〜３０の複素環基であり、繰り返し数ｎは０または１である。）
【００２０】
このように構成することにより、特定の構造を有する正孔輸送剤と、特定の構造を有する電子輸送剤と、の相乗効果を向上させることができる。
【００２１】
また、本発明の電子写真感光体を構成するにあたり、感光層に含有される一般式（１）で表されるヒドラゾン化合物／一般式（２）及び（３）、あるいはいずれか一方で表される化合物の重量比を０．５〜５の範囲内の値とすることが好ましい。
このように構成することにより、特定の構造を有する正孔輸送剤と、特定の構造を有する電子輸送剤と、の相乗効果をより向上させつつ、電子写真感光体の電気特性を向上させることができる。
【００２２】
また、本発明の電子写真感光体を構成するにあたり、感光層が単層型であるとともに、一般式（１）で表されるヒドラゾン化合物の含有量を、単層型感光層における結着樹脂１００重量部に対して３０〜１２０重量部の範囲内の値とすることが好ましい。
このように構成することにより、特定の構造を有する電子輸送剤との含有割合を容易に調節することができるとともに、単層型感光層中における特定の構造を有する正孔輸送剤の分散性を向上させることができる。
【００２３】
また、本発明の電子写真感光体を構成するにあたり、一般式（２）及び（３）、あるいはいずれか一方で表される化合物の含有量を、単層型感光層における結着樹脂１００重量部に対して５〜７０重量部の範囲内の値とすることが好ましい。
このように構成することにより、特定の構造を有する正孔輸送剤との含有割合を容易に調節することができるとともに、単層型感光層中における特定の構造を有する電子輸送剤の分散性を向上させることができる。
【００２４】
また、本発明の電子写真感光体を構成するにあたり、感光層が積層型感光層であるとともに、一般式（１）で表されるヒドラゾン化合物の含有量を、積層型感光層に含まれる電荷輸送層における結着樹脂１００重量部に対して３０〜１２０重量部の範囲内の値とすることが好ましい。
このように構成することにより、特定の構造を有する電子輸送剤との含有割合を容易に調節することができるとともに、電荷輸送層中における特定の構造を有する正孔輸送剤の分散性を向上させることができる。
【００２５】
また、本発明の電子写真感光体を構成するにあたり、一般式（２）及び（３）、あるいはいずれか一方で表される化合物の含有量を、電荷輸送層における結着樹脂１００重量部に対して５〜７０重量部の範囲内の値とすることが好ましい。
このように構成することにより、特定の構造を有する正孔輸送剤との含有割合を容易に調節することができるとともに、電荷輸送層中における特定の構造を有する電子輸送剤の分散性を向上させることができる。
【００２６】
また、感光層の接触角（測定温度：２５℃、測定試料：純水）を９５°以上の値とすることが好ましい。
このように構成することにより、感光層の表面特性を定量的に調節することができる。
【００２７】
また、本発明の別の態様は、上述したいずれかの電子写真感光体を備えるとともに、当該電子写真感光体の周囲に、帯電手段、露光手段、現像手段及び転写手段をそれぞれ配置することを特徴とする画像形成装置である。
すなわち、本発明の画像形成装置は、所定の電子写真感光体を備えているため、いずれの使用条件下であっても黒点の発生を効果的に抑制した鮮明な画像を、安定的に形成することができる。
【００２８】
また、本発明の画像形成装置を構成するにあたり、現像同時クリーニング方式であることが好ましい。
このように構成することにより、黒点の発生を効果的に抑制しつつも、画像形成装置を簡略化及び小型化することができる。
【発明を実施するための最良の形態】
【００２９】
［第１の実施形態］
第１の実施形態は、結着樹脂と、正孔輸送剤と、電子輸送剤、電荷発生剤及び結着樹脂を含む感光層が設けられた電子写真感光体であって、正孔輸送剤が一般式（１）で表されるヒドラゾン化合物であるとともに、電子輸送剤が一般式（２）及び（３）、あるいはいずれか一方で表される化合物であることを特徴とする電子写真感光体である。
以下、主に単層型電子写真感光体を例にとって、第１の実施形態としての電子写真感光体について、各構成要件ごとに、具体的に説明する。
【００３０】
１．基本的構成
図１（ａ）に示すように、単層型電子写真感光体１０は、基体１２上に単一の感光層１４を設けたものである。
また、かかる感光層は、特定の構造を有する正孔輸送剤と、特定の構造を有する電子輸送剤と、電荷発生剤と、結着樹脂と、を含むとともに、さらに必要に応じてレベリング剤またはシリル基含有化合物等の添加剤を含むことができる。
また、図１（ｂ）に示すように、基体１２と感光層１４との間に、感光体の特性を阻害しない範囲で中間層１６が形成されている単層型電子写真感光体１０´でもよい。
【００３１】
また、基体としては、導電性を有する種々の材料を使用することができ、例えば鉄、アルミニウム、銅、スズ、白金、銀、バナジウム、モリブデン、クロム、カドミウム、チタン、ニッケル、パラジウム、インジウム、ステンレス鋼、真鍮等の金属や、上述した金属が蒸着又はラミネートされたプラスチック材料、ヨウ化アルミニウム、酸化スズ、酸化インジウム等で被覆されたガラス、あるいはカーボンブッラク等の導電性微粒子を分散してなるプラスッチク材料等が挙げられる。
また、基体の形状は、使用する画像形成装置の構造に合わせて、シート状、ドラム状等のいずれであってもよく、基体自体が導電性を有するか、あるいは基体の表面が導電性を有していればよい。
【００３２】
２．感光層
（１）正孔輸送剤
（１）−１  種類
本発明の電子写真感光体においては、正孔輸送剤として、上述した一般式（１）で表されるヒドラゾン化合物を用いることを特徴とする。
この理由は、一般式（１）で表されるヒドラゾン化合物を用いるとともに、電子輸送剤として、後述する一般式（２）及び（３）、あるいはいずれか一方で表される化合物を用いることによって、これらの化合物の相乗効果で感光層の表面特性を効果的に向上させることができ、さらには、電子写真感光体の電気特性についても向上させることができるためである。
したがって、電気特性に優れるとともに、いずれの使用条件下であっても、フィルミングの発生及びそれに起因した黒点の発生を効果的に抑制した電子写真感光体を得ることができるためである。
すなわち、特定の構造を有する正孔輸送剤と、特定の構造を有する電子輸送剤とは、それぞれ感光層の表面特性を向上させる効果を有している。そして、特に、これらを同一の層に含有させた場合、相乗効果で感光層の表面特性を効果的に向上させることができるためである。
なお、優れた電気特性が得られる理由は、特定の構造を有する正孔輸送剤及び特定の構造を有する電子輸送剤が、それぞれ優れた電荷移動速度を有しているためである。
【００３３】
また、一般式（１）で表されるヒドラゾン化合物が、一般式（４）で表される化合物であることが好ましい。
この理由は、一般式（１）で表されるヒドラゾン化合物の構造を、このように限定することによって、特定の構造を有する正孔輸送剤と、特定の構造を有する電子輸送剤と、の相乗効果を向上させることができるためである。
すなわち、一般式（４）に示すように、ヒドラゾン化合物の左側部分に記載されているエチレンまたはブタジエン構造を含む構成部位、及び右側部分に記載されているヒドラゾン構造を含む構成部位が、それぞれ中央部分に記載されているジフェニルアミンにおけるフェニル基のパラ位に位置することによって、分子の平面性や対称性が好適な状態となり、その結晶性を低下させることができるためである。
さらに、一般式（１）におけるＲ1〜Ｒ4を水素原子とすることによって、上述した効果をさらに向上させることができるためである。
したがって、感光層における特定の構造を有する正孔輸送剤の分散性が向上して、特定の構造を有する電子輸送剤との相互作用を、より効果的に発揮させることができる。
【００３４】
（１）−２  具体例
また、一般式（１）で表されるヒドラゾン化合物の具体例としては、下記式（５）〜（９）で表される化合物（ＨＴＭ−１〜５）を挙げることができる。
なお、これらの化合物は、全て一般式（４）で表される化合物に該当する。
【００３５】
【化６】
2008197456.tif 000007
【００３６】
【化７】
2008197456.tif 000008
【００３７】
【化８】
2008197456.tif 000009
【００３８】
【化９】
2008197456.tif 000010
【００３９】
【化１０】
2008197456.tif 000011
【００４０】
（１）−３  含有量
また、一般式（１）で表されるヒドラゾン化合物の含有量を、感光層における結着樹脂１００重量部に対して３０〜１２０重量部の範囲内の値とすることが好ましい。
この理由は、特定の構造を有する正孔輸送剤の含有量を、かかる範囲内の値とすることによって、特定の構造を有する電子輸送剤との含有割合を容易に調節することができるとともに、感光層中における特定の構造を有する正孔輸送剤の分散性を向上させることができるためである。
すなわち、特定の構造を有する正孔輸送剤の含有量が３０重量部未満の値となると、特定の構造を有する電子輸送剤とのバランスが崩れ、相乗効果を発揮させることが困難となるばかりか、十分な感度を得ることさえも困難となる場合があるためである。一方、特定の構造を有する正孔輸送剤の含有量が１２０重量部を超えた値となると、特定の構造を有する電子輸送剤とのバランスが崩れ、相乗効果を発揮させることが困難となるばかりか、特定の構造を有する正孔輸送剤が結晶化しやすくなる場合があるためである。
したがって、特定の構造を有する正孔輸送剤の含有量を４０〜１１０重量部の範囲内の値とすることがより好ましく、５０〜１００重量部の範囲内の値とすることがさらに好ましい。
【００４１】
次いで、図２を用いて、一般式（１）で表されるヒドラゾン化合物と、その他の化合物とを、それぞれ正孔輸送剤として、特定の構造を有する電子輸送剤とともに感光層に含有させた場合における黒点発生数の差を説明する。
図２には、横軸に、結着樹脂１００重量部に対する正孔輸送剤の含有量（重量部）を採り、縦軸に、対応する電子写真感光体を用いて画像形成を実施した場合におけるＡ４紙一枚あたりの黒点発生数（個／Ａ４紙）を採った特性曲線が示してある。
ここで、特性曲線Ａは、一般式（１）で表されるヒドラゾン化合物として式（５）で表されるヒドラゾン化合物（ＨＴＭ−１）を、特性曲線Ｂは、従来のヒドラゾン化合物として下記式（１０）で表されるヒドラゾン化合物（ＨＴＭ−６）を、特性曲線Ｃは、その他の化合物として下記式（１１）で表されるアミン化合物（ＨＴＭ−７）を、それぞれ正孔輸送剤として用いた場合の特性曲線である。
なお、感光層には、特定の構造を有する電子輸送剤として、後述する式（１３）で表されるジナフトキノン化合物（ＥＴＭ−２）を結着樹脂１００重量部に対し３０重量部含有させた。また、電子写真感光体の詳細な構成及び黒点発生数の測定方法等は、後の実施例において記載する。
【００４２】
【化１１】
2008197456.tif 000012
【００４３】
【化１２】
2008197456.tif 000013
【００４４】
まず、特性曲線Ａから理解されるように、正孔輸送剤として一般式（１）で表されるヒドラゾン化合物を用いた場合には、その含有量の変化に関わらず、安定的に黒点発生数を５０個／Ａ４紙前後に抑制することができる。
一方、特性曲線Ｂ及びＣから理解されるように、正孔輸送剤として一般式（１）で表されるヒドラゾン化合物以外の化合物を用いた場合には、その含有量の増加にともなって、黒点発生数が増加してしまうことがわかる。より具体的には、正孔輸送剤の含有量を６０重量部とした場合には、黒点発生数が１５０個／Ａ４紙前後にまで増加してしまうことがわかる。かかる理由は、特定の構造を有する正孔輸送剤以外の正孔輸送剤では、それ自身が十分な表面改質効果を有さず、さらには、特定の構造を有する電子輸送剤との特異的な相互作用を発揮することもできないためであると考えられる。
なお、特性曲線Ａに示すように、特定の構造を有する正孔輸送剤であれば、その含有量の変化に関わらず、黒点発生数を５０個／Ａ４紙前後に抑制することができる。しかしながら、特定の構造を有する正孔輸送剤の含有量が過剰量であったり、過度に少ない場合には、共に用いられる特定の構造を有する電子輸送剤の種類や、その含有量によっては、それらの電子輸送剤との相互作用を発揮することが困難となったり、感度不足や結晶化等の問題が発生しやすくなる場合がある。したがって、特定の構造を有する正孔輸送剤の含有量を、３０〜１２０重量部の範囲内の値とすることが好ましい。
【００４５】
（２）電子輸送剤
（２）−１  種類
本発明の電子写真感光体においては、電子輸送剤として、上述した一般式（２）及び（３）、あるいはいずれか一方で表される化合物を用いることを特徴とする。
この理由は、既に正孔輸送剤の項において記載したように、一般式（１）で表されるヒドラゾン化合物を用いるとともに、電子輸送剤として、一般式（２）及び（３）、あるいはいずれか一方で表される化合物を用いることによって、これらの化合物の相乗効果で感光層の表面特性を効果的に向上させることができ、さらには、電子写真感光体の電気特性についても向上させることができるためである。
したがって、電気特性に優れるとともに、いずれの使用条件下であっても、フィルミングの発生及びそれに起因した黒点の発生を効果的に抑制した電子写真感光体を得ることができるためである。
【００４６】
（２）−２  具体例
また、一般式（２）で表されるジナフトキノン化合物の具体例としては、下記式（１２）〜（１３）で表される化合物（ＥＴＭ−１〜２）を挙げることができる。
【００４７】
【化１３】
2008197456.tif 000014
【００４８】
【化１４】
2008197456.tif 000015
【００４９】
また、一般式（３）で表されるキノン化合物の具体例としては、下記式（１４）で表される化合物（ＥＴＭ−３）を挙げることができる。
【００５０】
【化１５】
2008197456.tif 000016
【００５１】
（２）−３  含有量
また、一般式（２）及び（３）、あるいはいずれか一方で表される化合物の含有量を、感光層における結着樹脂１００重量部に対して５〜７０重量部の範囲内の値とすることが好ましい。
この理由は、特定の構造を有する電子輸送剤の含有量を、かかる範囲内の値とすることによって、特定の構造を有する正孔輸送剤との含有割合を容易に調節することができるとともに、感光層中における特定の構造を有する電子輸送剤の分散性を向上させることができるためである。
すなわち、特定の構造を有する電子輸送剤の含有量が５重量部未満の値となると、特定の構造を有する正孔輸送剤とのバランスが崩れ、相乗効果を発揮させることが困難ととなるばかりか、十分な感度を得ることさえも困難となる場合があるためである。一方、特定の構造を有する電子輸送剤の含有量が７０重量部を超えた値となると、特定の構造を有する正孔輸送剤とのバランスが崩れ、相乗効果を発揮させることが困難となるばかりか、特定の構造を有する電子輸送剤が結晶化しやすくなる場合があるためである。
したがって特定の構造を有する電子輸送剤の含有量を１０〜６０重量部の範囲内の値とすることがより好ましく、２０〜５０重量部の範囲内の値とすることがさらに好ましい。
【００５２】
次いで、図３を用いて、一般式（２）及び（３）で表される化合物と、その他の化合物とを、それぞれ電子輸送剤として、特定の構造を有する正孔輸送剤とともに感光層に含有させた場合における黒点発生の差を説明する。
図３には、横軸に、結着樹脂１００重量部に対する電子輸送剤の含有量（重量部）を採り、縦軸に、対応する電子写真感光体を用いて画像形成を実施した場合におけるＡ４紙一枚あたりの黒点発生数（個／Ａ４紙）を採った特性曲線が示してある。
ここで、特性曲線Ａは、一般式（２）で表されるジナフトキノン化合物として式（１３）で表されるジナフトキノン化合物（ＥＴＭ−２）を、特性曲線Ｂは、一般式（３）で表されるキノン化合物として式（１４）で表されるキノン化合物（ＥＴＭ−３）を、特性曲線Ｃは、その他の化合物として下記式（１５）で表されるジフェノキノン化合物（ＥＴＭ−４）を、それぞれ電子輸送剤として用いた場合の特性曲線である。
なお、感光層には、特定の構造を有する正孔輸送剤として、式（５）で表されるヒドラゾン化合物（ＨＴＭ−１）を結着樹脂１００重量部に対し６０重量部含有させた。また、電子写真感光体の詳細な構成及び黒点発生数の測定方法等は、後の実施例において記載する。
【００５３】
【化１６】
2008197456.tif 000017
【００５４】
まず、特性曲線Ａ及びＢから理解されるように、電子輸送剤として、一般式（２）及び（３）で表される化合物を用いた場合には、その含有量の変化に関わらず、安定的に黒点発生数を５０個／Ａ４紙前後に抑制することができる。
一方、特性曲線Ｃから理解されるように、電子輸送剤として一般式（２）及び（３）で表される化合物以外の化合物を用いた場合には、その含有量の増加にともなって、黒点発生数が増加してしまうことがわかる。より具体的には、電子輸送剤の含有量を５０重量部とした場合には、黒点発生数が１５０個／Ａ４紙以上の値にまで増加してしまうことがわかる。かかる理由は、特定の構造を有する電子輸送剤以外の電子輸送剤では、それ自身が十分な表面改質効果を有さず、さらには、特定の構造を有する正孔輸送剤との特異的な相互作用を発揮することもできないためであると考えられる。
なお、特性曲線Ａ及びＢに示すように、特定の構造を有する電子輸送剤であれば、その含有量の変化に関わらず、黒点発生数を５０個／Ａ４紙前後に抑制することができる。しかしながら、特定の構造を有する電子輸送剤の含有量が過剰量であったり、過度に少ない場合には、共に用いられる特定の構造を有する正孔輸送剤の種類や、その含有量によっては、それらの正孔輸送剤との相互作用を発揮することが困難となったり、感度不足や結晶化等の問題が発生しやすくなる場合がある。したがって、特定の構造を有する電子輸送剤の含有量を、５〜７０重量部の範囲内の値とすることが好ましい。
【００５５】
（２）−４  重量比
また、感光層に含有される一般式（１）で表されるヒドラゾン化合物／一般式（２）及び（３）、あるいはいずれか一方で表される化合物の重量比を０．５〜５の範囲内の値とすることが好ましい。
この理由は、特定の構造を有する正孔輸送剤と、特定の構造を有する電子輸送剤と、の重量比（混合割合）を、かかる範囲内の値とすることによって、特定の構造を有する正孔輸送剤と、特定の構造を有する電子輸送剤と、の相乗効果をより向上させつつ、電子写真感光体の電気特性を向上させることができるためである。
すなわち、かかる重量比が０．５〜５の範囲外の値となると、一方が過度に多くになるか、あるいは一方が過度に少なくなって、特定の構造を有する正孔輸送剤と特定の構造を有する電子輸送剤とのバランスが崩れ、相乗効果を発揮させることが困難となる場合があるためである。
したがって、感光層に含有される一般式（１）で表されるヒドラゾン化合物／一般式（２）及び（３）、あるいはいずれか一方で表される化合物の重量比を０．８〜４の範囲内の値とすることがより好ましく、１〜３の範囲内の値とすることがさらに好ましい。
【００５６】
次いで、図４を用いて、特定の構造を有する正孔輸送剤と特定の構造を有する電子輸送剤との重量比と、黒点発生数と、の関係を説明する。
図４には、横軸に、感光層に含有される一般式（１）で表されるヒドラゾン化合物／一般式（２）及び（３）、あるいはいずれか一方で表される化合物の重量比（−）を採り、縦軸に、対応する電子写真感光体を用いて画像形成を実施した場合におけるＡ４紙一枚あたりの黒点発生数（個／Ａ４紙）を採った特性曲線が示してある。
なお、より具体的には、一般式（１）で表されるヒドラゾン化合物として式（５）で表されるヒドラゾン化合物（ＨＴＭ−１）を用いるとともに、一般式（２）で表されるジナフトキノン化合物として式（１３）で表されるジナフトキノン化合物（ＥＴＭ−２）を用いた。その他、電子写真感光体の詳細な構成及び黒点発生数の測定方法は、後の実施例において記載する。
かかる特性曲線から理解されるように、特定の構造を有する正孔輸送剤と、特定の構造を有する電子輸送剤と、を共に用いた場合には、その重量比の変化に関わらず、安定的に黒点発生数を５０個／Ａ４紙前後に抑制することができる。
一方、かかる重量比の値が過度に大きな値となったり、逆に過度に小さな値となると、少なくとも一方の電荷輸送剤の含有量が過剰量になったり、過度に少ないことになる。
その結果、使用する電荷輸送剤によっては、相互作用を発揮することが困難となったり、感度不足や結晶化等の問題が発生しやすくなる場合がある。したがって、特定の構造を有する正孔輸送剤／特定の構造を有する電子輸送剤の重量比を、０．５〜５の範囲内の値とすることが好ましい。
【００５７】
（３）電荷発生剤
（３）−１  種類
また、本発明の電子写真感光体に使用される電荷発生剤としては、従来公知の電荷発生剤を用いることができる。
例えば、フタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電剤等の一種単独又は二種以上の混合物が挙げられる。
【００５８】
（３）−２  具体例
また、これらの電荷発生剤のうち、具体的に、下記式（１６）〜（１９）で表されるフタロシアニン系顔料（ＣＧＭ−Ａ〜Ｄ）を使用することがより好ましい。
【００５９】
【化１７】
2008197456.tif 000018
【００６０】
【化１８】
2008197456.tif 000019
【００６１】
【化１９】
2008197456.tif 000020
【００６２】
【化２０】
2008197456.tif 000021
【００６３】
（３）−３  含有量
また、電荷発生剤の含有量を、結着樹脂１００重量部に対して、０．２〜４０重量部の範囲内の値とすることが好ましい。
この理由は、電荷発生剤の含有量が０．２重量部未満の値になると、量子収率を高める効果が不十分となり、電子写真感光体の感度特性、電気特性、安定性等を向上させることができなくなるためである。一方、電荷発生剤の含有量が４０重量部を超えた値になると、可視光における赤色領域、近赤外領域、あるいは赤外領域に波長を有する光に対する吸光係数を大きくする効果が不十分となり、感光体の感度特性、電気特性、及び安定性等を向上させることができない場合があるためである。
したがって、電荷発生剤の含有量を０．５〜２０重量部の範囲内の値とすることがより好ましい。
【００６４】
（４）添加剤
また、感光層には、上述した各成分のほかに、電子写真特性に悪影響を与えない範囲で、従来公知の種々の添加剤、例えば酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光層の感度を向上させるために、例えばテルフェニル、ハロナフトキノン類、アセナフチレン等の公知の増感剤を電荷発生剤と併用してもよい。
【００６５】
（５）結着樹脂
結着樹脂としては、例えばスチレン系重合体、スチレン−ブタジエン共重合体、スチレン−アクリロニトリル共重合体、スチレン−マレイン酸共重合体、アクリル系重合体、スチレン−アクリル系共重合体、ポリエチレン、エチレン−酢酸ビニル共重合体、塩素化ポリエチレン、ポリ塩化ビニル、ポリプロピレン、塩化ビニル−酢酸ビニル共重合体、ポリエステル、アルキッド樹脂、ポリアミド、ポリウレタン、ポリカーボネート、ポリアリレート、ポリスルホン、ジアリルフタレート樹脂、ケトン樹脂、ポリビニルブチラール樹脂、及びポリエーテル樹脂などの熱可塑性樹脂や、シリコーン樹脂、エポキシ樹脂、フェノール樹脂、尿素樹脂、メラミン樹脂、及びその他架橋性の熱硬化性樹脂、さらにエポキシ−アクリレート、及びウレタン−アクリレートなどの光硬化性樹脂などがあげられる。これら結着樹脂は単独で使用できるほか、２種以上を併用することもできる。
【００６６】
また、結着樹脂として、撥水性ポリカーボネート樹脂を含むことが好ましい。
この理由は、撥水性ポリカーボネート樹脂であれば、感光層の表面特性の調節が容易になって、感光層表面におけるフィルミングの発生をより効果的に抑制することができるためである。
なお、かかる撥水性ポリカーボネート樹脂が、感光層表面付近においてその含有割合が増加するように、勾配をもって含有されていることも好ましい。
この理由は、比較的少量の撥水性ポリカーボネート樹脂であっても、フィルミングの発生を効果的に抑制することができるためである。
【００６７】
また、上述した撥水性ポリカーボネート樹脂として、シロキサン構造を有するポリカーボネート樹脂を含むことが好ましい。
この理由は、シロキサン構造を有するポリカーボネート樹脂であれば、感光層の表面特性をさらに容易に調節することができるためである。
すなわち、シロキサン構造部分が優れた撥水性を発揮させることができるためである。
【００６８】
（６）厚さ
また、感光層の厚さは、５〜１００μｍの範囲内の値とすることが好ましい。
この理由は、感光層の厚さが５μｍ未満の値となると、感光層を均一に形成することが困難となったり、機械的強度が低下する場合があるためである。一方、感光層の厚さが１００μｍを超えた値となると、感光層が基体から剥離しやすくなる場合があるためである。
したがって感光層の厚さを１０〜５０μｍの範囲内の値とすることがより好ましく、１５〜４５μｍの範囲内の値とすることがさらに好ましい。
【００６９】
（７）表面特性
また、感光層の接触角（測定温度：２５℃、測定試料：純水）を９５°以上の値とすることが好ましい。
この理由は、感光層の接触角をかかる範囲内の値とすることによって、感光層の表面特性を定量的に調節することができるためである。
すなわち、感光層の接触角が９５°未満の値となると、感光層表面の撥水性が過度に低下して、フィルミングが発生しやすくなる場合があるためである。一方、感光層の接触角が過度に大きな値となると、フィルミングの発生を抑制することはできるものの、感光層表面に現像されたトナーの付着性が過度に低下する場合がある。
したがって、感光層の接触角（測定温度：２５℃、測定試料：純水）を９５〜１２０°の範囲内の値とすることがより好ましく、９５〜１１０°の範囲内の値とすることがさらに好ましい。
なお、感光層の接触角は、感光層表面を対象とする以外は、上述した結着樹脂の接触角と同様の方法で測定することができる。
【００７０】
次いで、図５を用いて、感光層の接触角と、黒点発生数と、の関係を説明する。
図５には、横軸に、感光層の接触角（測定温度：２５℃、測定試料：純水）を採り、縦軸に、対応する電子写真感光体を用いて画像形成を実施した場合におけるＡ４紙一枚あたりの黒点発生数（個／Ａ４紙）を採った特性曲線が示してある。
なお、電子写真感光体の詳細な構成、感光層の接触角の測定方法及び黒点発生数の測定方法は、後の実施例において記載する。
かかる特定曲線から理解されるように、感光層の接触角が大きな値となる程、黒点発生数が減少していることがわかる。
より具体的には、感光層の接触角が８５°前後の場合には、黒点発生数が２００個／Ａ４紙以上となってしまう一方で、感光層の接触角が９５°以上の範囲では、黒点発生数が６０個／Ａ４紙以下に抑制されている。
この結果から、感光層の接触角を規定することで、感光層の表面特性を定量的に調節することができることがわかる。したがって、感光層の接触角を９５°以上の値とすることにより、フィルミングの発生及びそれに起因した黒点の発生を効果的に抑制することができることがわかる。
【００７１】
（８）製造方法
また、電子写真感光体の製造方法としては、特に制限されるものではないが、以下のような手順で実施することができる。
まず、溶剤に電荷発生剤、電荷輸送剤、結着樹脂、添加剤等を含有させて塗布液を作成する。このようにして得られた塗布液を、例えば、ディップコート法、スプレー塗布法、ビード塗布法、ブレード塗布法、ローラ塗布法等の塗布法を用いて導電性基材（アルミニウム素管）上に塗布する。
その後、例えば１００℃、４０分間の条件で熱風乾燥して、所定膜厚の感光層を有する単層型電子写真感光体を得ることができる。
なお、分散液を作るための溶剤としては、種々の有機溶剤が使用可能であり、例えばメタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル、１，３−ジオキソラン、１，４−ジオキサン、等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等があげられる。これらの溶剤は単独でまたは２種以上を混合して用いられる。このとき、さらに、電荷発生剤の分散性、感光層表面の平滑性を良くするために界面活性剤、レベリング剤等を含有させてもよい。
【００７２】
また、この感光層を形成する前に、基体上に中間層を形成しておくことも好ましい。
この中間層を形成するにあたり、結着樹脂、必要に応じて添加剤（有機微粉末または無機微粉末）を適当な分散媒とともに、公知の方法、例えば、ロールミル、ボールミル、アトライタ、ペイントシェーカー、超音波分散機等を用いて分散混合して塗布液を調整し、これを公知の手段、例えばブレード法、浸漬法、スプレー法により塗布して、熱処理を施し中間層を形成する。
また、添加剤は製造時の沈降等が問題とならない範囲であって、光散乱を生じさせて干渉縞の発生を防止する等の目的のために、各種添加剤（有機微粉末または無機微粉末）を少量添加することができる。
次いで、得られた塗布液を、公知の製造方法に準じて、例えば、支持基体（アルミニウム素管）上に、ディップコート法、スプレー塗布法、ビード塗布法、ブレード塗布法、ローラ塗布法等の塗布法を用いて塗布することができる。
その後、基体上の塗布液を乾燥する工程は、２０〜２００℃の温度で５分〜２時間の範囲で行うことが好ましい。
【００７３】
（９）積層型電子写真感光体
また、本発明の電子写真感光体を構成するにあたり、感光層が、図６に示すように、電荷発生剤を含む電荷発生層２４と、電荷輸送剤及び結着樹脂を含む電荷輸送層２２と、からなる積層型の感光層２０であることも好ましい。
この積層型電子写真感光体２０は、基体１２上に、蒸着または塗布等の手段によって、電荷発生剤を含有する電荷発生層２４を形成し、次いでこの電荷発生層２４上に、電荷輸送剤と結着樹脂とを含む塗布液を塗布し、それを乾燥させて電荷輸送層２２を形成することによって作製することができる。
また、上述した構造とは逆に、図６（ｂ）に示すように、基体１２上に電荷輸送層２２を形成し、その上に電荷発生層２４を形成してもよい。ただし、電荷発生層２４は、電荷輸送層２２に比べて膜厚がごく薄いため、その保護のためには、図６（ａ）に示すように、電荷発生層２４の上に電荷輸送層２２を形成することがより好ましい。
また、単層型電子写真感光体の場合と同様に、基体上に中間層２５を形成することも好ましい。
なお、かかる積層型の感光層を採用した場合、電荷発生剤や、電荷輸送剤等の感光性材料の選択肢が広がり、構造設計上の自由度を向上させることができるという利点がある。
【００７４】
また、積層型電子写真感光体は、電荷発生層及び電荷輸送層の形成順序、電荷輸送層に用いる電荷輸送剤の種類によって、正負いずれの帯電型となるかが選択される。例えば、基体上に電荷発生層を設け、その上に電荷輸送層を設け、電荷輸送層の電荷輸送剤として、特定の構造を有する正孔輸送剤を用いた場合には、負帯電型の電子写真感光体となる。この場合、電荷発生層には電子輸送剤を含有させてもよい。
なお、本発明においては、特定の構造を有する正孔輸送剤と、特定の構造を有する電子輸送剤と、の相乗効果により、感光層の表面特性を効果的に向上させることを目的としていることから、これらの化合物を、一般に感光層の表面層となる電荷輸送層に対して含有させることが好ましい。
【００７５】
また、電荷発生層形成用塗布液および電荷輸送層形成用塗布液は、例えば、電荷発生剤、電荷輸送剤、結着樹脂などの所定の成分を、分散媒とともに、ロールミル、ボールミル、アトライタ、ペイントシェーカー、超音波分散機などを用いて分散混合することによって、調製することができる。
この積層型感光層２０において、感光層（電荷発生層及び電荷輸送層）の厚さは、特に限定されないが、電荷発生層については、０．０１〜５μｍの範囲内の値とすることが好ましく、０．１〜３μｍの範囲内の値とすることがより好ましい。一方、電荷輸送層については、２〜１００μｍの範囲内の値とすることが好ましく、５〜５０μｍの範囲内の値とすることがより好ましい。
【００７６】
また、一般式（１）で表されるヒドラゾン化合物の含有量を、電荷輸送層における結着樹脂１００重量部に対して３０〜１２０重量部の範囲内の値とすることが好ましい。
この理由は、特定の構造を有する正孔輸送剤の含有量を、かかる範囲内の値とすることによって、特定の構造を有する電子輸送剤との含有割合を容易に調節することができるとともに、電荷輸送層中における特定の構造を有する正孔輸送剤の分散性を向上させることができるためである。
すなわち、特定の構造を有する正孔輸送剤の含有量が３０重量部未満の値となると、特定の構造を有する電子輸送剤とのバランスが崩れ、相乗効果を発揮させることが困難となるばかりか、十分な感度を得ることさえも困難となる場合があるためである。一方、特定の構造を有する正孔輸送剤の含有量が１２０重量部を超えた値となると、特定の構造を有する電子輸送剤とのバランスが崩れ、相乗効果を発揮させることが困難となるばかりか、特定の構造を有する正孔輸送剤が結晶化しやすくなる場合があるためである。
したがって、特定の構造を有する正孔輸送剤の含有量を４０〜１１０重量部の範囲内の値とすることがより好ましく、５０〜１００重量部の範囲内の値とすることがさらに好ましい。
【００７７】
また、一般式（２）及び（３）、あるいはいずれか一方で表される化合物の含有量を、電荷発生層における結着樹脂１００重量部に対して５〜７０重量部の範囲内の値とすることが好ましい。
この理由は、特定の構造を有する電子輸送剤の含有量を、かかる範囲内の値とすることによって、特定の構造を有する正孔輸送剤との含有割合を容易に調節することができるとともに、電荷輸送層中における特定の構造を有する電子輸送剤の分散性を向上させることができるためである。
すなわち、特定の構造を有する電子輸送剤の含有量が５重量部未満の値となると、特定の構造を有する正孔輸送剤とのバランスが崩れ、相乗効果を発揮させることが困難ととなるばかりか、十分な感度を得ることさえも困難となる場合があるためである。一方、特定の構造を有する電子輸送剤の含有量が７０重量部を超えた値となると、特定の構造を有する正孔輸送剤とのバランスが崩れ、相乗効果を発揮させることが困難となるばかりか、特定の構造を有する電子輸送剤が結晶化しやすくなる場合があるためである。
したがって特定の構造を有する電子輸送剤の含有量を８〜６０重量部の範囲内の値とすることがより好ましく、１０〜５０重量部の範囲内の値とすることがさらに好ましい。
【００７８】
［第２の実施形態］
第２の実施形態は、第１の実施形態としての電子写真感光体を備えるとともに、当該電子写真感光体の周囲に、帯電手段、露光手段、現像手段及び転写手段をそれぞれ配置することを特徴とする画像形成装置である。
以下、第１の実施形態において記載した内容と異なる点を中心に、第２の実施形態としての画像形成装置について説明する。
【００７９】
第２の実施形態の画像形成装置は、例えば、図７に示すような複写機３０として構成することができる。かかる複写機３０は、画像形成ユニット３１、排紙ユニット３２、画像読取ユニット３３、及び原稿給送ユニット３４を備えている。また、画像形成ユニット３１には、画像形成部３１ａ及び給紙部３１ｂがさらに備えられている。そして、図示された例では、原稿給送ユニット３４は、原稿載置トレイ３４ａ、原稿給送機構３４ｂ、及び原稿排出トレイ３４ｃを有しており、原稿載置トレイ３４ａ上に載置された原稿は、原稿給送機構３４ｂによって画像読取位置Ｐに送られた後、原稿排出トレイ３４ｃに排出される。
そして、原稿が原稿読取位置Ｐに送られた段階で、画像読取ユニット３３において、光源３３ａからの光を利用して、原稿上の画像が読み取られる。すなわち、ＣＣＤ等の光学素子３３ｂを用いて、原稿上の画像に対応した画像信号が形成される。
一方、給紙部３１ｂに積載された記録用紙（以下、単に用紙と呼ぶ。）Ｓは、一枚ずつ画像形成部３１ａに送られる。この画像形成部３１ａには、像担持体である感光体ドラム４１が備えられており、さらに、この感光体ドラム４１の周囲には、帯電器４２、露光器４３、現像器４４、及び転写ローラ４５が、感光体ドラム４１の回転方向に沿って配置されている。
【００８０】
これらの構成部品のうち、感光体ドラム４１は、図中、実線矢印で示す方向に回転駆動されて、帯電器４２により、その表面が均一に帯電される。その後、前述の画像信号に基づいて、露光器４３により感光体ドラム４１に対して露光プロセスが実施され、この感光体ドラム４１の表面において静電潜像が形成される。
この静電潜像に基づき、現像器４４によりトナーを付着させて現像し、感光体ドラム４１の表面にトナー像を形成する。そして、このトナー像は、感光体ドラム４１と転写ローラ４５とのニップ部に搬送される用紙Ｓに転写像として転写される。次いで、転写像が転写された用紙Ｓは、定着ユニット４７に搬送されて、定着プロセスが行われる。
なお、感光体ドラム４１として、第１の実施形態で説明した電子写真感光体を用いることを特徴とする。
【００８１】
また、定着後の用紙Ｓは、排紙ユニット３２に送られることになるが、後処理（例えば、ステイプル処理等）を行う際には、用紙Ｓは中間トレイ３２ａに送られた後、後処理が行われる。その後、用紙Ｓは、画像形成装置の側面に設けられた排出トレイ部（図示せず）に排出される。一方、後処理を行わない場合には、用紙Ｓは中間トレイ３２ａの下側に設けられた排紙トレイ３２ｂに排紙される。なお、中間トレイ３２ａ及び排紙トレイ３２ｂは、いわゆる胴内排紙部として構成されている。
なお、本発明の画像形成装置は、所定の電子写真感光体を備えているため、いずれの使用条件下であっても黒点の発生を効果的に抑制した鮮明な画像を、安定的に形成することができる。
【００８２】
また、本発明の画像形成装置は、現像同時クリーニング方式であることが好ましい。
この理由は、現像同時クリーニング方式を採用することにより、黒点の発生を効果的に抑制しつつも、画像形成装置を簡略化及び小型化することができるためである。
すなわち、本発明において使用される電子写真感光体であれば、その表面特性が優れていることから、現像同時クリーニング方式を採用した場合であっても、十分にフィルミングの発生及びそれに起因した黒点の発生を抑制することができるためである。
【実施例】
【００８３】
［実施例１］
１．単層型電子写真感光体の製造
容器内に、電荷発生剤として、式（１６）で表されるＸ型無金属フタロシアニン（ＣＧＭ−Ａ）を３重量部と、正孔輸送剤として式（５）で表される化合物（ＨＴＭ−１）を６０重量部と、電子輸送剤として式（１２）で表される化合物（ＥＴＭ−１）を３０重量部と、結着樹脂として粘度平均分子量が３０，０００のポリカーボネート樹脂を１００重量部と、溶媒としてテトラヒドロフランを８００重量部と、を収容した。
次いで、ボールミルにて５０時間混合分散して、感光層用の塗布液を作成した。次いで、得られた塗布液を、直径３０ｍｍの基体（アルミニウム素管）上に、ディップコート法にて塗布し、１００℃、４０分間の条件で熱風乾燥して、膜厚２５μｍの単層型感光層を有する単層型電子写真感光体を得た。
【００８４】
２．単層型電子写真感光体の評価
（１）感光層における接触角の測定
得られた単層型電子写真感光体の感光層における接触角の測定を行った。
すなわち、得られた単層型電子写真感光体の感光層の純水に対する接触角（測定温度：２５℃）を、接触角計（協和界面科学社製、ＦＡＣＥ−ＣＯＮＴＡＣＴ−ＡＮＧＬＥ  ＭＥＴＥＲ）を用いて液滴法にて測定した。得られた結果を表１に示す。
【００８５】
（２）黒点発生数の測定
次いで、得られた単層型電子写真感光体を、除電工程を取り除いたプリンタ（京セラミタ（株）製、ＤＰ−５６０）に装着し、３５℃、８５％Ｒｈの環境条件で、Ａ４紙（富士ゼロックス製上質ＰＰＣ用紙）を５０００枚連続印刷した。その後、６時間放置した後、Ａ４紙の白紙原稿を印字して、そのＡ４紙上に発生した黒点の発生数を計数するとともに、下記基準に準じて評価した。得られた結果を表１に示す。
◎：Ａ４紙１枚あたりに黒点の発生が６０個未満である。
○：Ａ４紙１枚あたりに黒点の発生が６０個以上、１００個未満である。
×：Ａ４紙１枚あたりに黒点の発生が１００個以上である。
【００８６】
（３）明電位の測定
また、得られた単層型電子写真感光体の明電位測定を以下の条件で測定した。
すなわち、ドラム感度試験機（ＧＥＮＴＥＣ（株）製）を用いて、単層型電子写真感光体の表面電位を＋７００Ｖに帯電させた状態で、ハロゲンランプの白色光からバンドパスフィルターを用いて取り出した波長７８０ｎｍの単色光（半値幅２０ｎｍ、光強度０．６μＪ／ｃｍ2）を単層型電子写真感光体表面に対して５０ｍｓｅｃ照射した。次いで、露光開始から０．３５秒経過した時点での表面電位を明電位（Ｖ）として測定した。得られた結果を表１に示す。
【００８７】
［実施例２］
実施例２では、正孔輸送剤として式（６）で表されるヒドラゾン化合物（ＨＴＭ−２）を用いたほかは、実施例１と同様に単層型電子写真感光体を製造するとともに評価した。得られた結果を表１に示す。
【００８８】
［実施例３］
実施例３では、正孔輸送剤として式（７）で表されるヒドラゾン化合物（ＨＴＭ−３）を用いたほかは、実施例１と同様に単層型電子写真感光体を製造するとともに評価した。得られた結果を表１に示す。
【００８９】
［実施例４］
実施例４では、正孔輸送剤として式（８）で表されるヒドラゾン化合物（ＨＴＭ−４）を用いたほかは、実施例１と同様に単層型電子写真感光体を製造するとともに評価した。得られた結果を表１に示す。
【００９０】
［実施例５］
実施例５では、正孔輸送剤として式（９）で表されるヒドラゾン化合物（ＨＴＭ−５）を用いたほかは、実施例１と同様に単層型電子写真感光体を製造するとともに評価した。得られた結果を表１に示す。
【００９１】
［実施例６］
実施例６では、電子輸送剤として式（１３）で表されるジナフトキノン化合物（ＥＴＭ−２）を用いたほかは、実施例１と同様に単層型電子写真感光体を製造するとともに評価した。得られた結果を表１に示す。
【００９２】
［実施例７］
実施例７では、正孔輸送剤として式（６）で表されるヒドラゾン化合物（ＨＴＭ−２）を用いるとともに、電子輸送剤として式（１３）で表されるジナフトキノン化合物（ＥＴＭ−２）を用いたほかは、実施例１と同様に単層型電子写真感光体を製造するとともに評価した。得られた結果を表１に示す。
【００９３】
［実施例８］
実施例８では、正孔輸送剤として式（７）で表されるヒドラゾン化合物（ＨＴＭ−３）を用いるとともに、電子輸送剤として式（１３）で表されるジナフトキノン化合物（ＥＴＭ−２）を用いたほかは、実施例１と同様に単層型電子写真感光体を製造するとともに評価した。得られた結果を表１に示す。
【００９４】
［実施例９］
実施例９では、正孔輸送剤として式（８）で表されるヒドラゾン化合物（ＨＴＭ−４）を用いるとともに、電子輸送剤として式（１３）で表されるジナフトキノン化合物（ＥＴＭ−２）を用いたほかは、実施例１と同様に単層型電子写真感光体を製造するとともに評価した。得られた結果を表１に示す。
【００９５】
［実施例１０］
実施例１０では、正孔輸送剤として式（９）で表されるヒドラゾン化合物（ＨＴＭ−５）を用いるとともに、電子輸送剤として式（１３）で表されるジナフトキノン化合物（ＥＴＭ−２）を用いたほかは、実施例１と同様に単層型電子写真感光体を製造するとともに評価した。得られた結果を表１に示す。
【００９６】
［実施例１１］
実施例１１では、電子輸送剤として式（１４）で表されるキノン化合物（ＥＴＭ−３）を用いたほかは、実施例１と同様に単層型電子写真感光体を製造するとともに評価した。得られた結果を表１に示す。
【００９７】
［実施例１２］
実施例１２では、正孔輸送剤として式（６）で表されるヒドラゾン化合物（ＨＴＭ−２）を用いるとともに、電子輸送剤として式（１４）で表されるキノン化合物（ＥＴＭ−３）を用いたほかは、実施例１と同様に単層型電子写真感光体を製造するとともに評価した。得られた結果を表１に示す。
【００９８】
［実施例１３］
実施例１３では、正孔輸送剤として式（７）で表されるヒドラゾン化合物（ＨＴＭ−３）を用いるとともに、電子輸送剤として式（１４）で表されるキノン化合物（ＥＴＭ−３）を用いたほかは、実施例１と同様に単層型電子写真感光体を製造するとともに評価した。得られた結果を表１に示す。
【００９９】
［実施例１４］
実施例１４では、正孔輸送剤として式（８）で表されるヒドラゾン化合物（ＨＴＭ−４）を用いるとともに、電子輸送剤として式（１４）で表されるキノン化合物（ＥＴＭ−３）を用いたほかは、実施例１と同様に単層型電子写真感光体を製造するとともに評価した。得られた結果を表１に示す。
【０１００】
［実施例１５］
実施例１５では、正孔輸送剤として式（９）で表されるヒドラゾン化合物（ＨＴＭ−５）を用いるとともに、電子輸送剤として式（１４）で表されるキノン化合物（ＥＴＭ−３）を用いたほかは、実施例１と同様に単層型電子写真感光体を製造するとともに評価した。得られた結果を表１に示す。
【０１０１】
［比較例１］
比較例１では、正孔輸送剤として式（１１）で表されるアミン化合物（ＨＴＭ−７）を用いたほかは、実施例１と同様に単層型電子写真感光体を製造するとともに評価した。得られた結果を表１に示す。
【０１０２】
［比較例２］
比較例２では、電子輸送剤として式（１５）で表されるジフェノキノン化合物（ＥＴＭ−４）を用いたほかは、実施例１と同様に単層型電子写真感光体を製造するとともに評価した。
【０１０３】
［比較例３］
比較例３では、正孔輸送剤として式（１１）で表されるアミン化合物（ＨＴＭ−７）を用いるとともに、電子輸送剤として式（１３）で表されるジナフトキノン化合物（ＥＴＭ−２）を用いたほかは、実施例１と同様に単層型電子写真感光体を製造するとともに評価した。得られた結果を表１に示す。
【０１０４】
［比較例４］
比較例４では、正孔輸送剤として式（１１）で表されるアミン化合物（ＨＴＭ−７）を用いるとともに、電子輸送剤として式（１４）で表されるキノン化合物（ＥＴＭ−３）を用いたほかは、実施例１と同様に単層型電子写真感光体を製造するとともに評価した。得られた結果を表１に示す。
【０１０５】
［比較例５］
比較例５では、正孔輸送剤として式（１０）で表されるヒドラゾン化合物（ＨＴＭ−６）を用いたほかは、実施例６と同様に単層型電子写真感光体を製造するとともに評価した。得られた結果を表１に示す。
【０１０６】
【表１】
2008197456.tif 000022
【０１０７】
［実施例１６〜１７］
実施例１６〜１７では、正孔輸送剤の含有量を、それぞれ３０、９０重量部としたほかは、実施例６と同様に単層型電子写真感光体を製造した。また、評価についても、明電位の測定を実施しなかったほかは、実施例６と同様に評価した。得られた結果を表２に示す。
なお、以下の実施例１８〜２１及び比較例６〜７においても、明電位の測定は実施しなかった。
【０１０８】
［実施例１８〜１９］
実施例１８〜１９では、電子輸送剤の含有量を、それぞれ１０、５０重量部としたほかは、実施例６と同様に単層型電子写真感光体を製造するとともに評価した。得られた結果を表２に示す。
【０１０９】
［実施例２０〜２１］
実施例２０〜２１では、電子輸送剤の含有量を、それぞれ１０、５０重量部としたほかは、実施例１１と同様に単層型電子写真感光体を製造するとともに評価した。得られた結果を表２に示す。
【０１１０】
［比較例６〜７］
比較例６〜７では、正孔輸送剤の含有量を、それぞれ３０、９０重量部としたほかは、比較例５と同様に単層型電子写真感光体を製造するとともに評価した。得られた結果を表２に示す。なお、比較例７では、感光層中で正孔輸送剤が結晶化したため、感光層の接触角及び黒点発生数を測定することができなかった。
【０１１１】
［比較例８〜９］
比較例８〜９では、正孔輸送剤の含有量を、それぞれ３０、９０重量部としたほかは、比較例３と同様に単層型電子写真感光体を製造するとともに評価した。得られた結果を表２に示す。
【０１１２】
［比較例１０〜１１］
比較例１０〜１１では、電子輸送剤の含有量を、それぞれ１０、５０重量部としたほかは、比較例２と同様に単層型電子写真感光体を製造するとともに評価した。得られた結果を表２に示す。
【０１１３】
【表２】
2008197456.tif 000023
【産業上の利用可能性】
【０１１４】
以上、詳述してきたように、本発明によれば、正孔輸送剤として特定の構造を有するヒドラゾン化合物を用いるとともに、電子輸送剤として、特定の構造を有する化合物を用いることにより、これらの化合物の相乗効果で感光層の表面特性を効果的に向上させることができ、さらには、電子写真感光体の電気特性についても向上させることができるようになった。その結果、電気特性に優れるとともに、いずれの使用条件下であってもフィルミングの発生及びそれに起因した黒点の発生を効果的に抑制することができるようになった。
したがって、本発明の電子写真感光体は、複写機やプリンタ等の各種画像形成装置における低コスト化、高速化、高性能化等に寄与することが期待される。
【図面の簡単な説明】
【０１１５】
【図１】（ａ）〜（ｂ）は、単層型電子写真感光体の基本構造及び変形構造を説明するために供する図である。
【図２】特定の構造を有する正孔輸送剤の含有量と、黒点発生数と、の関係を説明するために供する図である。
【図３】特定の構造を有する電子輸送剤の含有量と、黒点発生数と、の関係を説明するために供する図である。
【図４】特定の構造を有する正孔輸送剤と特定の構造を有する電子輸送剤との重量比と、黒点発生数と、の関係を説明するために供する図である。
【図５】感光層の接触角と、黒点発生数と、の関係を説明するために供する図である。
【図６】（ａ）〜（ｂ）は、積層型電子写真感光体の基本構造及び変形構造を説明するために供する図である。
【図７】画像形成装置を説明するために供する図である。
【符号の説明】
【０１１６】
１０：単層型電子写真感光体
１２：基体
１４：感光層
１６：中間層
２０：積層型感光体
２２：電荷輸送層
２４：電荷発生層
２５：中間層
３０：複写機
３１：画像形成ユニット
３１ａ：画像形成部
３１ｂ：給紙部
３２：排紙ユニット
３３：画像読取ユニット
３３ａ：光源
３３ｂ：光学素子
３４：原稿給送ユニット
３４ａ：原稿載置トレイ
３４ｂ：原稿給送機構
３４ｃ：原稿排出トレイ
４１：感光体ドラム
４２：帯電器
４３：露光源
４４：現像器
４５：転写ローラ
【図１】
2008197456.tif 000029
【図２】
2008197456.tif 000030
【図３】
2008197456.tif 000031
【図４】
2008197456.tif 000032
【図５】
2008197456.tif 000033
【図６】
2008197456.tif 000034
【図７】
2008197456.tif 000035